(57)【特許請求の範囲】
【請求項１】
アルコール濃度が５０％以上８０％以下のアルコールの水溶液を気化させることにより得られるガスを反応ガスに用い、化学気相成長法により常圧で単層カーボンナノチューブを成長させるようにした単層カーボンナノチューブの製造方法。
【請求項２】
化学気相成長装置の反応部の外部で上記アルコールの水溶液を気化させることにより得られるガスを上記反応部に導入するようにした請求項１記載の単層カーボンナノチューブの製造方法。
【請求項３】
５００℃以上１５００℃以下の成長温度で上記単層カーボンナノチューブを成長させるようにした請求項１または２記載の単層カーボンナノチューブの製造方法。
【請求項４】
６５０℃以上９００℃以下の成長温度で上記単層カーボンナノチューブを成長させるようにした請求項１または２記載の単層カーボンナノチューブの製造方法。
【請求項５】
上記アルコールが一価アルコールである請求項１〜４のいずれか一項記載の単層カーボンナノチューブの製造方法。
【請求項６】
上記アルコールがエタノールである請求項１〜４のいずれか一項記載の単層カーボンナノチューブの製造方法。
【請求項７】
上記アルコールの水溶液のアルコール濃度および／または上記アルコールの水溶液の気化速度を調節することにより上記単層カーボンナノチューブの直径および／または直径の分布を制御するようにした請求項１〜６のいずれか一項記載の単層カーボンナノチューブの製造方法。
【請求項８】
上記単層カーボンナノチューブを成長させた後、塩酸を用いた酸処理、硝酸を用いた還流および空気酸化を行うことにより精製を行う請求項１〜７のいずれか一項記載の単層カーボンナノチューブの製造方法。
【請求項９】
上記アルコールの水溶液のアルコール濃度が７０％以上８０％以下である請求項１〜８のいずれか一項記載の単層カーボンナノチューブの製造方法。
【請求項１０】
アルコール濃度が５０％以上８０％以下のアルコールの水溶液を気化させることにより得られるガスを反応ガスに用い、化学気相成長法により常圧で単層カーボンナノチューブを成長させることにより製造される単層カーボンナノチューブ。
【請求項１１】
単層カーボンナノチューブを用いた電子素子を製造する際に、
アルコール濃度が５０％以上８０％以下のアルコールの水溶液を気化させることにより得られるガスを反応ガスに用い、化学気相成長法により常圧で上記単層カーボンナノチューブを成長させるようにした電子素子の製造方法。
【発明の詳細な説明】
【技術分野】
【０００１】
この発明は、単層カーボンナノチューブの製造方法、単層カーボンナノチューブおよび電子素子の製造方法に関し、例えば、単層カーボンナノチューブを用いる各種の電子素子に適用して好適なものである。
【背景技術】
【０００２】
単層カーボンナノチューブ（ＳＷＮＴ）は、特有の電気的、機械的、電気光学的および電気機械的特性を有するために、電界放出素子、電界効果トランジスタ、単電子トランジスタ、分子センサーなどの将来のナノサイズ電子素子の魅力的な構成単位とみなされてきた（例えば、非特許文献１〜５参照。）。そのような魅力的な応用を実現するためには、制御された構造を有する高品質の単層カーボンナノチューブを製造することが必然的に望まれる。単層カーボンナノチューブを製造するために過去１０年間にわたって多くの努力が払われてきており、高品質の単層カーボンナノチューブを高収率かつ低コストで製造するために、アーク放電（例えば、非特許文献６参照。）、レーザーアブレーション（例えば、非特許文献７参照。）および化学気相成長（ＣＶＤ）（例えば、非特許文献８〜１０参照。）を含む様々な技術が開発されてきた。単層カーボンナノチューブの応用（例えば、非特許文献１１参照。）および基礎科学（例えば、非特許文献１２〜１６参照。）は、製造に新しいアプローチおよびフレキシビリティーを要求している。
【０００３】
上記のＣＶＤ法は、一般に、高品質の単層カーボンナノチューブを低コストで製造するための一つの有力な方法と考えられている。このため、触媒の組成、担持／基板材料、反応温度および炭素源ガスを探索することによりＣＶＤ法を最適化するために多くの研究が集中的に行われてきた（例えば、非特許文献１７〜２０参照。）。最近、エタノールが高品質の単層カーボンナノチューブをＣＶＤ法により減圧条件下で製造するための理想的な炭素源であると報告されている（例えば、非特許文献２１〜２３参照。）。また、酸素を有する化合物からなる炭素源または酸素を有する化合物と炭素を有する化合物との混合物を加熱温度下に触媒と接触させることにより単層カーボンナノチューブをＣＶＤ法により減圧条件下で製造する方法が提案されており、上記の炭素源の例としてエタノールなどのアルコール類またはエーテル類が、上記の混合物の例として水とアセチレンなどの炭化水素との混合物や、ＮＯx 、ＳＯx とアセチレンなどの炭化水素との混合物などが挙げられている（例えば、特許文献１参照。）。
【０００４】
【非特許文献１】Dresselhaus,M.S.;Dresselhaus,G.;Eklund,P.C.Science of Fullerenes and Carbon Nanotubes;Academic Press:San Diego,1996
【非特許文献２】Hafner,J.H.;Cheung,C.-L.;Oosterkamp,T.H.;Lieber,C.M.,J.Phys.Chem.B,2001,105,743
【非特許文献３】Postma,H.W.Ch.;Teepen,T.;Yao,Z.;Grifoni,M.;Dekker,C.,Science 2001,293,76
【非特許文献４】Javey,A.;Guo,J.;Wang,Q.;Lundstrom,M.;Dai,H.,Nature,2003,424,654
【非特許文献５】Durkop,T.;Getty,S.A.;Cobas,E.;Fuhrer,M.S.,Nano Lett.2004,4,35
【非特許文献６】Journet,C.;Maser,W.K.;Bernier,P.;Loiseau,A.;Lamy de la Chapelle,M.;Lefrant,S.;Deniard,P.;Lee,R.;Fischer,J.E.,Nature 1997,388,756
【非特許文献７】Thess,A.;Lee,R.;Nikolaev,P.;Dai,H.;Petit,P.,Robert,J.;.Xu,C.;Lee,Y.H.;Kim,S.G.;Rinzler,A.G.;Colbert,D.T.;Scuseria,G.E.;Tomanek,D.;Fischer,J.E.;Smalley,R.E.,Science 1996,273,483
【非特許文献８】Ismach,A.;Segev,L.;Wachtel,E.;Joselevich,E.,Angew.Chem.Int.Ed.2004,43,6140
【非特許文献９】Huang,Sh.M.;Cai,X.Y.;Liu,J.,J.Am.Chem.Soc.2003,125,5636
【非特許文献１０】Kong,J.;Soh,H.T.;Cassell,A.M.;Quate,C.F.;Dai,H.,Nature 1998,395,878
【非特許文献１１】Tanaka,K.;Yamabe,T.;Fukui,K.,The Science and Technology of Carbon Nanotubes;Elsevier:Oxford,1999
【非特許文献１２】Wong,S.;Joselevich,E.;Woolley,A.;Cheung,C.;Lieber,C.,Nature 1998,394,52
【非特許文献１３】Fan,S.;Chapline,M.;Franklin,N.;Tombler,T.;Cassell,A.;Dai,H.,Science 1999,283,512
【非特許文献１４】Wang,X.B.;Liu,Y.Q.;Zhu,D.B.,Chem.Commun.2001,751
【非特許文献１５】Wang,X.B.;Liu,Y.Q.;Zhu,D.B.,Adv.Mater.2002,14,165
【非特許文献１６】Wang,X.B.;Liu,Y.Q.;Hu,P.A.;Yu,G.;Xiao,K.;Zhu,D.B.,Adv.Mater.2002,14,1557
【非特許文献１７】Song,L.;Ci,L.J.;Zhou,Zh.P.;Xie,S.Sh.,Adv.Mater.2004,16,1529
【非特許文献１８】Huang,Sh.M.;Woodson,M.;Smalley,R.;Liu.J.,Nano Lett.2004,4,1025
【非特許文献１９】Shi,Z.J.;Okazaki,T.;Shimada,T.;Sugai,T.;Suenaga,K.;Shinohara,H.,J.Phys.Chem.B2003,107,2485
【非特許文献２０】Mukhopadhyay,K.;Koshio,A.;Tanaka,N.;Shinohara,H.,Jpn.J.Appl.Phys.1998,37,1257
【非特許文献２１】Okamoto.A.;Shinohara,H.,Carbon 2000,43,1691
【非特許文献２２】Mukhopadhyay,K.;Koshio,A.;Sugai,T.;Tanaka,N.;Shinohara,H.;Konya,Z.,Chem.Phys.Lett.,1999,303,117
【非特許文献２３】Murakami,Y.;Einarsson,E.;Edamura,T.;Maruyama,S.,Carbon 2005,43,2664
【特許文献１】国際公開第０３／０６８６７６号パンフレット
【発明の開示】
【発明が解決しようとする課題】
【０００５】
しかしながら、ＣＶＤ法により減圧条件下で単層カーボンナノチューブを製造する場合には、単層カーボンナノチューブの成長パラメータを制御することが難しいため、制御された構造を有する高品質の単層カーボンナノチューブを製造することは難しい。
そこで、この発明が解決しようとする課題は、制御された構造を有する高品質の単層カーボンナノチューブを容易に製造することができ、しかも直径が極めて小さい単層カーボンナノチューブを含み、かつ直径の分布幅が極めて狭い単層カーボンナノチューブを容易に製造することができる単層カーボンナノチューブの製造方法、この方法により製造された単層カーボンナノチューブおよびこの方法を用いる電子素子の製造方法を提供することである。
【課題を解決するための手段】
【０００６】
上記課題を解決するために、第１の発明は、
アルコールまたはアルコールの水溶液を気化させることにより得られるガスを反応ガスに用い、化学気相成長法により常圧で単層カーボンナノチューブを成長させるようにしたことを特徴とする単層カーボンナノチューブの製造方法である。
第２の発明は、
アルコールまたはアルコールの水溶液を気化させることにより得られるガスを反応ガスに用い、化学気相成長法により常圧で単層カーボンナノチューブを成長させることにより製造されることを特徴とする単層カーボンナノチューブである。
第３の発明は、
単層カーボンナノチューブを用いた電子素子の製造方法において、
アルコールまたはアルコールの水溶液を気化させることにより得られるガスを反応ガスに用い、化学気相成長法により常圧で上記単層カーボンナノチューブを成長させるようにしたことを特徴とするものである。
【０００７】
この発明においては、典型的には、化学気相成長装置の反応部の外部でアルコールまたはアルコールの水溶液を自然蒸発などで気化させることにより得られるガスをこの反応部に導入することにより反応を行う。アルコールの水溶液のアルコール濃度（体積濃度）は０％より大きく１００％未満であり、この範囲内であれば基本的にはアルコール濃度は問わないが、アルコール濃度が７５％以上では１００％に近いほどより小さい直径の単層カーボンナノチューブを製造することができ、アルコール濃度が５０％以上９５％以下、好適には５０％以上８０％以下とすると直径の分布幅が狭い単層カーボンナノチューブを製造することができ、特にアルコール濃度が７０％以上８０％以下では直径の分布幅が極めて狭い単層カーボンナノチューブを製造することができる。
【０００８】
単層カーボンナノチューブの成長温度は、一般的には５００℃以上１５００℃以下であるが、好適には、６５０℃以上９００℃以下、より好適には８００℃以上９００℃以下とするが、これに限定されるものではない。単層カーボンナノチューブの成長は、典型的には、この成長温度において、アルコールまたはアルコールの水溶液を気化させることにより得られるガスを金属触媒に接触させることにより行う。金属触媒としては、カーボンナノチューブの成長に従来より用いられている公知の各種のものを用いることができる。
【０００９】
アルコールとしては基本的にはどのようなものを用いてもよく、一価アルコールでも多価アルコールでもよく、飽和アルコールでも不飽和アルコールでもよい。一般に炭素数が少ない一価アルコールは常温で液体であり、水と任意に混和するため、アルコール濃度が高い水溶液も容易に調製することができ、好ましい。アルコールとしては、具体的には、メタノール、エタノール、１−プロパノール、２−プロパノール（イソプロパノール）、１−ブタノール、２−ブタノール（ｓｅｃ−ブタノール）、２−メチル−１−プロパノール（イソブタノール）、２−メチル−２−プロパノール（ｔｅｒｔ−ブタノール）、１−ペンタノールなどが挙げられるが、これらに限定されるものではない。
【００１０】
アルコールの水溶液のアルコール濃度および／またはアルコールの水溶液の気化速度を調節することにより、単層カーボンナノチューブの直径および／または直径の分布を制御することができる。アルコールの水溶液の気化速度は、例えば、アルコールの水溶液を入れる容器の温度を変えることにより調節することができる。
好適には、化学気相成長法により単層カーボンナノチューブを成長させた後、生成物の組成的な精製を行う。これは、生成物には一般に、単層カーボンナノチューブ以外にアモルファスカーボンや金属不純物などが含まれることから、これらを除去するためである。この精製は、好適には、塩酸を用いた酸処理、硝酸を用いた還流および空気酸化により行う。
【００１１】
この単層カーボンナノチューブは、その特有の電気的、機械的、電気光学的あるいは電気機械的特性を応用する素子であれば、どのような素子にも適用することができる。例えば、この単層カーボンナノチューブを用いる電子素子としては、具体的には、電界放出素子、電界効果トランジスタ（ＦＥＴ）（薄膜トランジスタ（ＴＦＴ）も含む）、単電子トランジスタ、分子センサー、太陽電池、光電変換素子、発光素子、メモリーなどが挙げられる。
【００１２】
上述のように構成されたこの発明においては、化学気相成長法により常圧で単層カーボンナノチューブを成長させることにより、化学気相成長法により減圧下で単層カーボンナノチューブを成長させる場合に比べて、成長パラメータの制御が容易であり、制御された構造を有する高品質の単層カーボンナノチューブの成長が容易である。また、アルコールまたはアルコールの水溶液を気化させることにより得られるガスを反応ガスに用いることにより、直径が極めて小さい単層カーボンナノチューブを含み、かつ直径の分布幅が極めて狭い単層カーボンナノチューブの成長が可能となる。
【発明の効果】
【００１３】
この発明によれば、制御された構造を有する高品質の単層カーボンナノチューブを容易に製造することができ、しかも直径が極めて小さい単層カーボンナノチューブを含み、かつ直径の分布幅が極めて狭い単層カーボンナノチューブを容易に製造することができる。そして、この方法により製造された単層カーボンナノチューブを用いることにより、高性能の電子素子を得ることができる。
【発明を実施するための最良の形態】
【００１４】
以下、この発明の一実施形態について図面を参照しながら説明する。
この一実施形態においては、基板上に金属触媒を形成し、アルコール（炭素源）またはアルコールの水溶液を気化させることにより得られるガスを反応ガスに用いてＣＶＤ法により常圧で単層カーボンナノチューブを合成する。この場合、ＣＶＤ装置の反応部（炉の中に入っている反応管の部分）の外部でアルコールまたはアルコールの水溶液を気化させることにより得られるガスをこの反応部に導入することにより反応を行う。この後、こうして合成された単層カーボンナノチューブの組成的な精製を行う。
【００１５】
単層カーボンナノチューブを成長させる基板は、無機材料および／または有機材料からなる基板であり、必要に応じてその材料が選ばれる。無機材料からなる基板としては、例えば、シリコン基板（表面にＳｉＯ2 膜が形成されたものを含む）、ガラス基板、石英基板などが用いられる。有機材料からなる基板としては、例えば、ポリマー基板が用いられる。無機材料および有機材料からなる基板としては、これらの材料を組み合わせたものが用いられる。
【００１６】
基板上に形成する金属触媒としては、例えば、Ｆｅ、Ｃｏ、Ｎｉ、Ｍｏ、Ｐｔ、Ｐｄ、Ｒｈ、Ｉｒなどの金属や、これらの金属のうちの二種以上を組み合わせたもの、例えば、Ｆｅ−Ｃｏ、Ｎｉ−Ｃｏ、Ｆｅ−Ｍｏ、Ｃｏ−Ｍｏなどを用いることができるが、これらに限定されるものはない。この金属触媒は、典型的には、所定の担体に担持させる。この担体としては、例えば、ＭｇＯ、シリカ、アルミナ、ゼオライト、ジルコニア、チタニアなどを用いることができるが、これらに限定されるものではない。
成長温度は、５００℃以上１５００℃以下、好適には６５０℃以上９００℃以下、より好適には８００℃以上９００℃以下とする。
【００１７】
アルコールの水溶液のアルコール濃度は、０％より大きく１００％未満であるが、好適には５０％以上９５％以下、より好適には５０％以上８０％以下、さらに好適には７０％以上８０％以下とする。アルコールとしては、例えば、メタノール、エタノール、１−プロパノール、２−プロパノール、１−ブタノール、２−ブタノール、２−メチル−１−プロパノール、２−メチル−２−プロパノール、１−ペンタノールなどを用いることができる。
【００１８】
この実施形態によれば、アルコールまたはアルコールの水溶液を気化させることにより得られるガスを反応ガスに用いてＣＶＤ法により常圧で単層カーボンナノチューブを成長させるので、制御された構造を有する高品質の単層カーボンナノチューブを容易に製造することができる。しかも、直径が例えば０．６〜１．８ｎｍと極めて小さい単層カーボンナノチューブを含み、かつ直径の分布幅が例えば０．６〜０．７ｎｍと極めて狭い単層カーボンナノチューブを容易に製造することができる。
【００１９】
〈実施例１〉
（１）触媒の調製
触媒としてＦｅ−Ｃｏを、従来の化学的含浸（chemical impregnation)法により作製した。具体的には、まず、硝酸鉄（Ｆｅ（ＮＯ3 ）3 ９Ｈ2 Ｏ）および硝酸コバルト（Ｃｏ（ＮＯ3 ）3 ９Ｈ2 Ｏ）をエタノール（典型的には４０ｍｌ）に溶解することにより硝酸金属溶液を調製した。次に、炭酸マグネシウム塩の分解により得られた酸化マグネシウム（ＭｇＯ）を担体としてこの溶液に加えた。次に、こうして得られた混合物を均一化のために３時間超音波処理した。この混合物からロータリーエバポレーターによりエタノールを除去した後、得られた材料を１１５℃で一晩乾燥させた。この後、この材料を粉末にした。ＭｇＯ担体における全触媒量は１０ｗｔ％に固定し、遷移金属のモル比はＦｅ／Ｃｏ＝１：２とした。
【００２０】
（２）常圧ＣＶＤ
図１は、単層カーボンナノチューブを常圧で製造するために本発明者らが設計したＣＶＤ装置を示す。図１に示すように、反応管である石英管１１を炉１２内に入れる。石英管１１の両端は炉１２の外部に突き出るようにする。炉１２の温度は熱電対１３により測定し、温度制御装置１４により制御する。炉１２の外部にある石英管１１の一端の内部に、エタノールまたはエタノール水溶液１５が入った容器１６を置いた。エタノールまたはエタノール水溶液１５の濃度は１００〜５０％とした。石英ボート１７の上に触媒金属微粒子としてＦｅ／Ｃｏ微粒子を担持したＭｇＯからなる触媒１８を約１ｇ載せ、これを炉１２の中心部の石英管１１の中に挿入した。そして、容器１６内のエタノールまたはエタノール水溶液１５から気化したエタノールまたはエタノールおよび水のガスをＡｒ／Ｈ2 混合ガス流（Ａｒ：２５０ｍｌ／ｍｉｎ、Ｈ2 ：２０ｍｌ／ｍｉｎ）により輸送しながら、常圧において８５０℃、典型的には３０分間の反応時間で単層カーボンナノチューブをＣＶＤ法により製造した。エタノールまたはエタノール水溶液１５の気化速度の制御は、容器１６の底面に鉄片１９を固定しておき、石英管１１の外部に設けた磁石２０を石英管１１に沿って移動させることで容器１６を移動させ、それによって炉１２との間の距離を変化させ、加熱されている石英管１１からの輻射熱によるエタノールまたはエタノール水溶液１５の温度変化を制御することにより行った。
【００２１】
（３）精製
常圧ＣＶＤ法による製造直後の試料に対して組成的な精製プロセスを適用した。まず、触媒（ＭｇＯ担体および金属微粒子の両方）を濃塩酸（ＨＣｌ）を用いた酸処理により除去した。典型的には、製造直後の試料を３０分間、超音波処理を行いながら５０ｍｌの６Ｎ濃塩酸中に置いた。次に、アモルファスカーボン、残留金属微粒子およびＭｇＯ担体を除去するために、ＨＣｌ処理を行った試料を４Ｎ硝酸（ＨＮＯ3 ）溶液中において１２０℃で１２時間還流した。得られた試料の濾過および蒸留水による洗浄を、濾過物の色が透明になるまで行った。精製プロセスの最終段階では、試料を空気中において４７０℃で３０分間加熱した後、再び６Ｎ濃塩酸で処理して残留不純物を除去した。試料をリンスし、１２０℃で乾燥させた後、灰色がかった黒色で薄いマットが最終的に得られた。
【００２２】
（４）キャラクタリゼーション
走査型電子顕微鏡（ＳＥＭ、日立製作所製Ｓ−４３００、１５ｋＶ）、高分解能透過型電子顕微鏡（ＨＲＴＥＭ、フィリップス社製ＣＭ２００、２００ｋＶ）およびラマン分光（６３２．８ｎｍ、Ｒｅｎｉｓｈａｗ１０００）を用いて試料のキャラクタリゼーションを行った。金属触媒微粒子およびＭｇＯ担体（金属不純物）の含有量は熱重量分析装置（ＴＧＡ、デュポンインスツルメント社製９５１ＴＧＡ）を用いて測定した。乾燥空気中において１０５℃で試料の水分を除去した後、乾燥空気を１００ｍｌ／ｍｉｎ流しながら５℃／ｍｉｎの速度で１０００℃に加熱した。残留重量とは、試料中の金属不純物含有量のことをいう。
【００２３】
（５）結果および考察
図２は１００％のエタノール濃度を用いて製造した直後の試料のラマンスペクトル、図３はこの試料に対して硝酸による還流を行った後のラマンスペクトル、図４は最終的な精製後の試料のラマンスペクトルを示す。図２より、１３０〜３５０ｃｍ-1の低周波領域に単層カーボンナノチューブの特徴的なラマン散乱モードの一つである radial-breathing
mode（ＲＢＭ）が明確に観測される。ＲＢＭモードの周波数は単層カーボンナノチューブの直径に逆比例し、その関係はω＝２２３．７５／ｄ＋６．５と表すことができる（例えば、Lyu,S.C.;Liu,B.C.;Lee,T.J.;Liu,Z.Y.;Yang,C.W.;Park,C.Y.;Lee,C.J.,Chem.Commun.2003,734 参照。）。ただし、ωはｃｍ-1単位のＲＢＭ周波数、ｄはｎｍ単位の単層カーボンナノチューブの直径であり、バンドル効果を考慮に入れている。１３０〜３５０ｃｍ-1のＲＢＭ周波数は０．６〜１．８ｎｍの直径に対応する。１５８６ｃｍ-1のメインピーク（Ｇバンド）の左側に現れている１５５２ｃｍ-1のショルダーピークはグラファイトのＥ2gモードの分裂に由来するものである。このショルダーピークもまた、単層カーボンナノチューブの特徴的なラマン散乱モードの一つである（例えば、A.Kasuya,Y.Sasaki,Y.Saito,K.Tohji,Y.Nishina,Phys.Rev.Lett.1997,78,4434参照。）。これらの特徴的なピークに加えて、１３２０ｃｍ-1に、欠陥により誘起されるモード、いわゆるＤバンドが現れており、これは試料がアモルファスカーボンのような欠陥のあるカーボンを含むことを示す。Ｄバンドに対するＧバンドの強度比（Ｇ／Ｄ比）は２．８であった。Ｇ／Ｄ比は単層カーボンナノチューブの純度の良い尺度であり、この比は試料の単層カーボンナノチューブ純度の増加にしたがって増加する（例えば、H.Kataura,Y.Kumazawa,Y.Maniwa,Y.Ohtsuka,R.Sen,S.Suzuki,Y.Achiba,Carbon 2000,38,1691 参照。）。
【００２４】
製造直後の試料（図５ａ）の走査型電子顕微鏡（ＳＥＭ）像において繊維状の生成物が観測されるが、これはアモルファスカーボンおよび金属微粒子のような不純物を含む単層カーボンナノチューブのバンドルと考えられる。熱重量分析測定により、製造直後の試料の金属不純物含有量は５４ｗｔ％であることが示された。
【００２５】
図５ｂ、ｃ、ｄは試料のＳＥＭ像を示し、図５ｂはＨＣｌ処理後、図５ｃはＨＮＯ3 還流後、図５ｄは最終的な精製試料を示す。精製のために、本発明者らは１００％エタノール濃度で製造した試料を用いた。ＨＣｌ処理後に、大量のアモルファスカーボンを含む多数のバンドルが観測された（図５ｂ）。ＨＣｌ処理により、金属不純物の含有量は５４％から１８％に減少した。アモルファスカーボンおよび残留金属不純物を除去するために、ＨＣｌ処理後の試料をＨＮＯ3 溶液中で１２０℃で１２時間還流した。還流を行った試料は主として直径が大きいバンドルからなり（図５ｃ）、金属不純物の含有量は８％に減少した。還流を行った試料のラマン分光の結果は、有意の強度を有するＤバンドを示した（図３）。本発明者らは、このＤバンドは、ＨＮＯ3 中での還流の間に製造され、単層カーボンナノチューブのバンドル上を被覆するアモルファスカーボンの小片に由来するものと確信している。残留不純物を完全に除去するために、還流を行った試料に対して空気中での４７０℃の熱処理およびＨＣｌ処理を行った。最終的な精製試料のＳＥＭ像は不純物がほとんど存在しないことを示している（図５ｄ）。
【００２６】
図６は最終的な精製試料の透過型電子顕微鏡（ＴＥＭ）像を示し、（ａ）は低倍率、（ｂ）は高倍率のものである。この試料は基本的には、不純物がほとんど存在しない単層カーボンナノチューブのバンドルからなる。最終的な精製試料のラマンスペクトルは無視できる強度のＤバンドを示し（図４）、アモルファスカーボンのほとんどが最終的な精製プロセスの間に除去されたことを示す。Ｇ／Ｄ比は本発明者らの組成的精製により２．８から１００以上に増加した。
【００２７】
試料の単層カーボンナノチューブの純度を確認するために、熱重量分析測定を行った。その結果を図７〜図１０に示す。図７は製造直後の試料の測定結果、図８はＨＣｌ処理後の試料の測定結果、図９はＨＮＯ3 還流後の試料の測定結果、図１０は最終的な精製試料の測定結果を示す。図１０に示すように、最終的な精製試料の残留重量は２ｗｔ％以下であった。重量変化速度（−ｄＷ／ｄＴ）プロファイルにおいては、５８５℃付近に最大値を有するただ一つのピークが得られたが、これは、試料が一つの燃焼可能な成分を含むことを意味する。この最大値の温度は、報告された単層カーボンナノチューブの燃焼温度と一致しており、これは、最終的な精製試料が純度９８％の単層カーボンナノチューブからなることを示唆している。この示唆はＴＥＭ観察により支持される（図６）。
【００２８】
この実施例１においては、単層カーボンナノチューブの直径およびキラリティーは、触媒における生成反応により決定される。したがって、本発明者らは、単層カーボンナノチューブの構造は、エタノール供給速度によって制御することができるという仮説を立てた。この仮説を検証するために、異なるエタノール濃度で単層カーボンナノチューブを製造した。表１に、試験を行ったエタノール濃度および得られた結果をまとめた。直径の分布はラマンスペクトルにおけるＲＢＭ周波数から推定した。また、図１１に表１の結果をグラフで示した。
【００２９】
【表１】
0005277535.tif 000002
【００３０】
図１１に示すように、エタノール濃度は明らかに単層カーボンナノチューブの直径の分布に影響を与える。
【００３１】
高品質の単層カーボンナノチューブの製造は、ＣＶＤ装置の反応部の形状のような実験のセットアップに大きく依存する。従来のエタノールＣＶＤにおいては、蒸発したエタノールが液化するのを防止するために、単層カーボンナノチューブは減圧下で製造される。減圧下では、常圧下と比較すると、エタノール濃度のよう成長パラメータを制御することは困難である。図１に示すＣＶＤ装置においては、炉１２の外部にある石英管１１の一端の内部にエタノールまたはエタノール水溶液１５を入れた容器１６を設置しており、このため、エタノール濃度および気化速度を調整することにより常圧下で高品質の単層カーボンナノチューブを制御された直径の分布で製造することが可能となった。
【００３２】
以上のように、本発明者らが独自に設計したＣＶＤ装置を用いて、常圧でエタノールまたはエタノール水溶液から高品質の単層カーボンナノチューブを製造することができる。単層カーボンナノチューブの品質および直径分布はエタノール濃度および気化速度を調節することにより制御される。ＨＣｌ処理、硝酸の還流および空気酸化を組み合わせた組成的精製方法により、９８％の純度の単層カーボンナノチューブが得られた。
【００３３】
〈実施例２〉
実施例１と同様に、Ｆｅ−Ｃｏ／ＭｇＯ触媒を用い、種々の一価アルコール（濃度１００％）を用いて常圧ＣＶＤ法により単層カーボンナノチューブを製造した。一価アルコールとしては、エタノール、１−プロパノール、１−ブタノールおよび１−ペンタノールを用いた。これらのエタノール、１−プロパノール、１−ブタノールおよび１−ペンタノールを用いて製造された直後の単層カーボンナノチューブの典型的なＳＥＭ像を図１２ａ、ｂ、ｃおよびｄに、ラマンスペクトルを図１３ａ、ｂ、ｃおよびｄ（上側の曲線が得られたデータ、下側の曲線はスペクトル解析によりフィットされたピークを示す）に、低周波ラマンスペクトルの３次元比較プロットを図１４に、高分解能ＴＥＭ像を図１５ａ、ｂ、ｃおよびｄ（スケールバーは８ｎｍを表す）に、ラマンスペクトルのＧバンド領域を図１６に示す。図１２ａ、ｂ、ｃおよびｄより、大量の単層カーボンナノチューブが製造されていることが分かる。また、図１３ａ、ｂ、ｃおよびｄならびに図１４は、単層カーボンナノチューブが存在していることを示している。また、図１５ａ、ｂ、ｃおよびｄより、単層カーボンナノチューブが存在していることを確認することができる。
【００３４】
図１３ａ、ｂ、ｃおよびｄより、エタノール、１−プロパノール、１−ブタノールおよび１−ペンタノールの順に、言い換えると、これらの分子の質量に対するＯＨ基の質量の割合が相対的に減少するにしたがい、製造直後の単層カーボンナノチューブの純度が明らかに減少することが分かる。また、改訂 Katauraプロット（Strano,M.S. J.Am.Chem.Soc.2003,125,16148参照。）と詳細な比較を行った結果、１４０〜１８０ｃｍ-1および２００〜２８０ｃｍ-1付近のラマンピークは、それぞれ金属的単層カーボンナノチューブおよび半導体的単層カーボンナノチューブに由来するものであると結論することができる。図１３ａ、ｂ、ｃおよびｄより、エタノール、１−プロパノール、１−ブタノールおよび１−ペンタノールの順に、半導体的単層カーボンナノチューブと対照的に金属的単層カーボンナノチューブの割合が増加する傾向がある。さらに、この金属的単層カーボンナノチューブの割合の増加は、図１６に示すＧバンドの解析からも明らかである。タンジェンシャルモード（１５００〜１６００ｃｍ-1）は、金属的単層カーボンナノチューブおよび半導体的単層カーボンナノチューブの特徴的な振る舞いのモードを示すことは周知である。半導体的単層カーボンナノチューブはこの領域で狭いLorentzianを有するのに対し、金属的単層カーボンナノチューブはブロードで低エネルギーの Breit-Wigner-Fanoテールと結合した高周波Lorentzianにより特徴付けられる。金属的単層カーボンナノチューブ中のFano成分は本質的に離散フォノンの電子連続との結合により生じ、その結果、チューブ径が減少するにしたがってこの特徴のより大きなダウンシフトおよびブロード化を生じる。これは再び、図１６における金属的単層カーボンナノチューブの増加を示している。
【００３５】
報告された論文（Maruyama,S.;Kojima,R.;Miyauchi,Y.;Chiashi,S.;Kohno,M.,Chem.Phys.Lett.,2002,360,229、Hata,K;Futaba,D.N.;Mizuno,K.;Namai,T.;Yumura,M.;Iijima,S.
,Science 2004,306,1362およびZhang,G.Y.;Mann,D.;Zhang,L.;Javey,A.;Li,Y.M.;Yenilmez,E.,Wang,Q.;McVittie,J.P.;Nishi,Y.;Gibbons,J.;Dai,H.J.,Proc.Natl.Acad.Sci.U.S.A.,2005,102,16141）および本発明者らの実験結果によると、金属的単層カーボンナノチューブの増加は一価アルコールからのＯＨラジカルの選択エッチングの役割に起因する。一価アルコールからのＯＨラジカルは、半導体的単層カーボンナノチューブに対して金属的単層カーボンナノチューブを選択的にエッチングする。半導体的単層カーボンナノチューブと金属的単層カーボンナノチューブとの相対存在比率は必ずしも、ランダムキラリティー分布に対して期待される２：１の比にしたがわない。
【００３６】
単層カーボンナノチューブの製造プロセス全体を二段階に分けて考察する。第１段階では、単層カーボンナノチューブの成長が支配的であるのに対し、ＯＨラジカルのエッチング効果は副次的であると考えられる（図１７参照）。触媒上での一価アルコールの分子の熱分解（Ｃn Ｈ2n+1ＯＨ→ｎＣ・＋（２ｎ＋１）Ｈ・＋ＯＨ・（ｎ＝２〜５））により放出されるＯＨラジカルは単層カーボンナノチューブの一部をエッチングするが、単層カーボンナノチューブ全体に対するエッチング量は少ない。カーボンナノチューブの成長速度は時間とともに減少し、これは触媒毒によるものであることが報告されており、触媒微粒子付近のカーボン殻の形成の証拠であり、これは触媒を被毒すると考えられてきている。そこで、第２段階（その後の触媒毒）では、１−ペンタノールの熱分解による炭素原子は最も多くのアモルファスカーボンを生成するが、１−プロパノール、１−ブタノールおよびエタノールの順にアモルファスカーボンの生成量が減少するため、エタノール、１−プロパノール、１−ブタノールおよび１−ペンタノールの順にＯＨラジカルによる選択エッチングが難しくなり、これが製造直後の単層カーボンナノチューブの電子的性質および純度の変化をもたらす主たる理由である。アモルファスカーボンの存在は単層カーボンナノチューブの製造中に嫌われるが、製造直後の単層カーボンナノチューブを保護する。さらに、分子の構造よりもむしろ、ＯＨラジカルの選択エッチングにより生じる単層カーボンナノチューブの電子的性質の変化を確認する目的で、１−ブタノールと比較するために、炭素源としてイソブタノールおよびｔｅｒｔ−ブチルアルコールを選択した。その結果、基本的には、製造された単層カーボンナノチューブは純度あるいは電子的性質に関して相違はなかった（図１８および図１９）。
【００３７】
以上のように、一価アルコールからのＯＨラジカルの選択エッチング効果により単層カーボンナノチューブのキラリティーを制御した成長が可能になった。製造直後の単層カーボンナノチューブの純度および電子的性質は両方とも、これらのアルコールの分子構造には依存せず、アルコール分子の質量に対するＯＨ基の質量の比に基づく。この実施例２の結果は、単層カーボンナノチューブの成長および構造に及ぼすＯＨラジカルの効果に光明を与え、特殊なエッチングプロセスを解明するためにさらなる研究が行われている。
【００３８】
以上、この発明の一実施形態および実施例について具体的に説明したが、この発明は上述の実施形態および実施例に限定されるものではなく、この発明の技術的思想に基づく各種の変形が可能である。
例えば、上述の実施形態および実施例において挙げたＣＶＤ装置の構成、数値、材料、原料、プロセスなどはあくまでも例に過ぎず、必要に応じてこれらと異なるＣＶＤ装置の構成、数値、材料、原料、プロセスなどを用いてもよい。
【図面の簡単な説明】
【００３９】
【図１】この発明の実施例１において用いるＣＶＤ装置の構成を示す断面図である。
【図２】この発明の実施例１において１００％のエタノール濃度を用いて製造した直後の試料のラマンスペクトルを示す略線図である。
【図３】この発明の実施例１において１００％のエタノール濃度を用いて製造した直後の試料に対して硝酸による還流を行った後のラマンスペクトルを示す略線図である。
【図４】この発明の実施例１において１００％のエタノール濃度を用いて製造した直後の試料の最終的な精製後のラマンスペクトルを示す略線図である。
【図５】この発明の実施例１において１００％のエタノール濃度を用いて製造した直後の試料、ＨＣｌ処理後の試料、ＨＮＯ3 還流後の試料および最終的な精製後の試料のＳＥＭ像を示す図面代用写真である。
【図６】この発明の実施例１において１００％のエタノール濃度を用いて製造した直後の試料に対して最終的に精製まで行った試料のＴＥＭ像を示す図面代用写真である。
【図７】この発明の実施例１において１００％のエタノール濃度を用いて製造した直後の試料の熱重量分析測定の結果を示す略線図である。
【図８】この発明の実施例１において１００％のエタノール濃度を用いて製造した直後の試料に対してＨＣｌ処理まで行った試料の熱重量分析測定の結果を示す略線図である。
【図９】この発明の実施例１において１００％のエタノール濃度を用いて製造した直後の試料に対してＨＮＯ3 による還流まで行った試料の熱重量分析測定の結果を示す略線図である。
【図１０】この発明の実施例１において１００％のエタノール濃度を用いて製造した直後の試料に対して最終的に精製まで行った試料の熱重量分析測定の結果を示す略線図である。
【図１１】この発明の実施例１においてエタノール濃度を変えて成長を行った単層カーボンナノチューブの直径の分布の測定結果を示す略線図である。
【図１２】この発明の実施例２において種々の一価アルコールを用いて製造した直後の試料のＳＥＭ像を示す図面代用写真である。
【図１３】この発明の実施例２において種々の一価アルコールを用いて製造した直後の試料のラマンスペクトルを示す略線図である。
【図１４】この発明の実施例２において種々の一価アルコールを用いて製造した直後の試料の低周波ラマンスペクトルの３次元比較プロットを示す略線図である。
【図１５】この発明の実施例２において種々の一価アルコールを用いて製造した直後の試料のＴＥＭ像を示す図面代用写真である。
【図１６】この発明の実施例２において種々の一価アルコールを用いて製造した直後の試料のラマンスペクトルのＧバンド領域を示す略線図である。
【図１７】この発明の実施例２において種々の一価アルコールを用いて試料を製造する際の反応機構を説明するための略線図である。
【図１８】この発明の実施例２においてＯＨラジカルの選択エッチングにより生じる単層カーボンナノチューブの電子的性質の変化を確認する目的で１−ブタノール、イソブタノールおよびｔｅｒｔ−ブチルアルコールを用いて製造した直後の試料のラマンスペクトルを示す略線図である。
【図１９】この発明の実施例２においてＯＨラジカルの選択エッチングにより生じる単層カーボンナノチューブの電子的性質の変化を確認する目的で１−ブタノール、イソブタノールおよびｔｅｒｔ−ブチルアルコールを用いて製造した直後の試料の低周波ラマンスペクトルの３次元比較プロットを示す略線図である。
【符号の説明】
【００４０】
１１…石英管、１２…炉、１３…熱電対、１４…温度制御装置、１５…エタノールまたはエタノール水溶液、１６…容器、１７…石英ボート、１８…触媒、１９…鉄片、２０…磁石
【図１】
0005277535.tif 000003
【図２】
0005277535.tif 000004
【図３】
0005277535.tif 000005
【図４】
0005277535.tif 000006
【図５】
0005277535.tif 000007
【図６】
0005277535.tif 000008
【図７】
0005277535.tif 000009
【図８】
0005277535.tif 000010
【図９】
0005277535.tif 000011
【図１０】
0005277535.tif 000012
【図１１】
0005277535.tif 000013
【図１２】
0005277535.tif 000014
【図１３】
0005277535.tif 000015
【図１４】
0005277535.tif 000016
【図１５】
0005277535.tif 000017
【図１６】
0005277535.tif 000018
【図１７】
0005277535.tif 000019
【図１８】
0005277535.tif 000020
【図１９】
0005277535.tif 000021